【手続補正書】
【提出日】平成16年10月1日(2004.10.1)
【手続補正１】
【補正対象書類名】明細書
【補正対象項目名】全文
【補正方法】変更
【補正の内容】
【書類名】明細書
【発明の名称】インクジェット記録用シートおよびその製造方法
【特許請求の範囲】
【請求項１】基材の表裏面の少なくとも一方の面に、インク受容層が形成されたインクジェット記録用シートであって、前記インク受容層が、カチオン系フッ素系界面活性剤とカチオン系インク定着剤と顔料とを含む塗工液を、カーテンコーターによって塗工して形成されたものであることを特徴とするインクジェット記録用シート。
【請求項２】基材の表裏面の少なくとも一方の面に、インク受容層が形成されたインクジェット記録用シートの製造方法であって、前記インク受容層を、カチオン系フッ素系界面活性剤とカチオン系インク定着剤と顔料とを含む塗工液をカーテンコーターによって塗工して形成することを特徴とするインクジェット記録用シートの製造方法。
【発明の詳細な説明】
【０００１】
【発明の属する技術分野】
本発明は基材の表裏面の少なくとも一方の面にインク受容層が形成されたインクジェット記録用シートおよびその製造方法に関する。
【０００２】
【従来の技術】
インクジェット記録装置は、種々の作動原理によりインクの微小液滴を記録用シートに直接噴射して、画像、文字、各種図形などを記録する装置である。このインクジェット記録装置は、精細な記録が可能であり、銀塩写真に匹敵するカラー記録も可能であることから、近年、広く普及している。このインクジェット記録装置に好適に用いられるシートとして、上質紙、合成紙、合成樹脂フィルムなど平滑度の高い基材の表裏面の少なくとも一方の面に、顔料、バインダーおよびインク定着剤等を含む塗工液を塗工してインク受容層を設けた、いわゆる塗工紙タイプのインクジェット記録用シートが知られている。この種のインクジェット記録用シートは、インクが均一に吸収されて着肉むらおよびにじみが生じないように、インク受容層の厚みが均一で、かつ、塗工むらや塗工欠点がないことが特に重要となる。
【０００３】
一方、基材等に塗工液を塗工するのに用いられる塗工機として、ブレードコーター、エアナイフコーター、カーテンコーターなどが知られている。ブレードコーターは、比較的、平滑な表面形状を有する塗工層を得ることができるが、パルプ（特に古紙パルプ含有のパルプ）や合成繊維を抄造して作製された紙等表面の平滑性の低い基材を用いると、基材の表面形状に対応した塗工量むらが生じる。また、エアナイフコーターは、エアナイフ特有のパターンが塗工層に発生することが不可避で、均一な塗工量の塗工層を得ることが難しい。上記塗工機の中では、カーテンコーターが、基材の地合の影響を受けずに、均一な厚さの塗工層を形成するのに適している。このカーテンコーターは、基材上にスリット状のコーターリップから塗工液を膜状に垂らして塗工するもので、塗工液の成膜性や基材へのぬれ性を改善して塗工むらや塗工欠点を防止するために、塗工液中に表面張力低下能力の高い界面活性剤を含有させる必要がある。表面張力低下能力が低い界面活性剤では、成膜性の改善が不充分となりカーテン膜の膜割れが生じやすくなり、また、基材へのぬれ性も悪く未塗工部が発生し、さらにはカーテンコーターのコーターリップ幅よりも塗工幅が狭くなる現象いわゆるネックインが大きくなる。前記表面張力低下能力の高い界面活性剤としては、スルホ琥珀酸ジアルキルエーテルなどアニオン系界面活性剤であることが知られており、カーテンコーターの塗工においてもこのアニオン系界面活性剤を用いるのが一般的である。
【０００４】
【発明が解決しようとする課題】
しかしながら、インクジェット記録方式に採用される水性インクのほとんどはアニオン系であるため、インク受容層を形成するための塗工液に含有されるインク定着剤はカチオン系のものである。しかるに、従来どおりにカーテンコーターを用いてインクジェット記録用のインク受容層を形成しようとしても、表面張力を低下させるために必要となるアニオン系界面活性剤とインク定着性を向上させるためのカチオン系インク定着剤とが反応して凝集または過剰に粘度が増大するため、塗工を行うことはできない。従って、カーテンコーターを用いてインクジェット記録用のインク受容層を形成するには、アニオン系以外の界面活性剤を用いるしかないのだが、一般的なアニオン系以外の界面活性剤は、表面張力低下能力が低く、カーテンコーターにおける通常の界面活性剤の使用量ではネックインや膜割れが完全に改善されなかった。しかも、前記一般的なアニオン系以外の界面活性剤は、発泡性が高く、使用量を増やすと塗工液を発泡させるうえに、印字性も悪化させるので、使用量を増やして表面張力を低下させる手法を取ることもできなかった。
【０００５】
そこで、本発明者らが研究を重ねた結果、アニオン系以外の界面活性剤でもカチオン系フッ素系界面活性剤であれば、従来カーテンコーターの塗工に用いられているアニオン系界面活性剤と同等もしくはそれ以上の表面張力低下性を有しているために、少量の添加量で充分な効果が得られ、カラーに与える影響は軽微である。カチオン系フッ素系界面活性剤は、カチオン系に属するため塗工液中でインク定着剤と反応することがなく、また、カラーの紙への浸透力を向上させるためにカーテンコーターを用いて好適に塗工でき、均一な厚さのインク受容層を形成することが可能であることを知見し本発明を完成するに至った。
【０００６】
【課題を解決するための手段】
すなわち、本発明請求項１記載の発明は、基材の表裏面の少なくとも一方の面に、インク受容層が形成されたインクジェット記録用シートであって、前記インク受容層が、カチオン系フッ素系界面活性剤とカチオン系インク定着剤と顔料とを含む塗工液を、カーテンコーターによって塗工して形成されたものであることを特徴とするインクジェット記録用シートである。
【０００７】
本発明請求項２記載の発明は、基材の表裏面の少なくとも一方の面に、インク受容層が形成されたインクジェット記録用シートの製造方法であって、前記インク受容層を、カチオン系フッ素系界面活性剤とカチオン系インク定着剤と顔料とを含む塗工液をカーテンコーターによって塗工して形成することを特徴とするインクジェット記録用シートの製造方法である。
【０００８】
【発明の実施の形態】
本発明の実施の形態を以下に詳述する。本発明のインクジェット記録用シートは、基材の表裏面の少なくとも一方の面に、カーテンコーターによって塗工液を塗工して形成されるインク受容層を備えたものである。本発明においては、塗工液の表面張力を調整するため、前記塗工液中にカチオン系フッ素系界面活性剤を含有させる。このカチオン系フッ素系界面活性剤としては、例えば、ＥＦＴＯＰ ＥＦ−１３２（化１）、ＥＦ−７００（化２）（トーケムプロダクツ製）等が挙げられる。
【０００９】
【化１】
2003103923.tif 000001
（式中、Ｒｆは炭素数６から１０のパーフルオロアルキル基）
【００１０】
【化２】
2003103923.tif 000002
（式中、Ｒｆは炭素数６から１０のパーフルオロアルキル基）
【００１１】
かかる界面活性剤は、塗工液の顔料１００重量部に対して０．１〜２０重量部とするのが好適である。０．１重量部以下であると、表面張力が充分に低下せず、２０重量部以上であると、発泡が多くなる問題がある。
【００１２】
一方、本発明にかかる塗工液には、インクの定着性を促進させるために塗工液中にカチオン系インク定着剤を用いる。本発明におけるカチオン系インク定着剤としては、水に溶解したとき離解してカチオン性を呈する１級〜３級アミン又は４級アンモニウム塩のモノマー、オリゴマー、ポリマーの少なくとも１種以上を使用するのが好ましい。特に好ましくは、オリゴマー又はポリマーである。
【００１３】
他方、本発明にかかる塗工液には、従来既知のバインダーを問題なく用いることができるが、水溶性インクの溶媒を定着させる必要性から水溶性インクの溶媒との親和性の点で水溶性バインダーであるのが望ましい。かかるバインダーとしては、例えば、ポリビニルアルコール、酢酸ビニル、エチレン酢酸ビニル共重合物、ＰＶＰ、酸化澱粉、エステル化澱粉、エーテル化澱粉、カルボキシメチルセルロース、ヒドロキシエチルセルロース等のセルロース誘導体、カゼイン、ゼラチン、大豆蛋白などが挙げられる。
【００１４】
他方、本発明にかかる塗工液には、従来既知の顔料を問題なく用いることができる。前記顔料としては、例えば、軽質炭酸カルシウム、重質炭酸カルシウム、カオリン、タルク、硫酸カルシウム、硫酸バリウム、二酸化チタン、酸化亜鉛、硫化亜鉛、炭酸亜鉛、サチンホワイト、珪酸アルミニウム、ケイソウ土、珪酸カルシウム、珪酸マグネシウム、合成非晶質シリカ、コロイダルシリカ、コロイダルアルミナ、擬ベーマイト、水酸化アルミニウム、アルミナ、リトポン、ゼオライト、加水ハロイサイト、炭酸マグネシウム、水酸化マグネシウム、多孔性合成非晶質シリカ、多孔性炭酸マグネシウム、多孔性アルミナ等の白色無機顔料、スチレン系プラスチックピグメント、アクリル系プラスチックピグメント、ポリエチレン、マイクロカプセル、尿素樹脂、メラミン樹脂等の有機顔料等が挙げられる。なかでも、多孔性の無機顔料である、多孔性合成非晶質シリカ、多孔性炭酸マグネシウム、多孔性アルミナ等が好適である。また、それらのなかでも細孔容積の大きい多孔性合成非晶質シリカが特に好適である。
【００１５】
ここで、本発明の塗工液におけるカチオン系フッ素系界面活性剤以外の含有物の配合割合、すなわち、顔料、カチオン系インク定着剤、バインダー、その他の添加剤などの配合割合は、従来既知のインクジェット記録用シートのインク受理層を形成するための塗工液と同様でよく、それら従来既知の塗工液を参考に適宜変更すればよい。当業者であればこれらの変更は容易にできるであろう。
【００１６】
一方、本発明に用いられる基材としては、カーテンコーターで塗工可能な、パルプを原料とする紙、熱可塑性樹脂フィルム、合成紙、写真用基材のような合成樹脂ラミネート紙、木材繊維や合成繊維を主体とした不織布の如き様々なシート状物質を問題なく用いることができる。環境保護にも貢献できることから、古紙パルプを７０％以上含むパルプ、特には、古紙パルプ１００％からなるパルプを原料パルプとする紙を用いるのが望ましい。一般に、古紙パルプを７０％以上含むパルプを原料とする紙は平滑度が低く、従来方法によってインク受容層を形成すると塗工量むらが生じ、インク着肉むらが発生しやすくなるが、本発明に従ってカーテンコーターを用いてインク受容層を設けると、古紙パルプ１００％からなる紙を基材としても、塗工量むらのないインク受容層が形成され、インク着肉むらの発生しないインクジェット記録用シートが得られる。
【００１７】
また、本発明にかかる基材には、内添サイズ剤、中性サイズ剤、ポリマーサイズ剤、酸性サイズ剤等のサイズ剤、填料、サイズプレスが含有されていてもよい。白色顔料として、例えば、軽質炭酸カルシウム、重質炭酸カルシウム、カオリン、クレー、タルク、硫酸カルシウム、硫酸バリウム、二酸化チタン、酸化亜鉛、硫化亜鉛、炭酸亜鉛、サチンホワイト、珪酸アルミニウム、ケイソウ土、珪酸カルシウム、珪酸マグネシウム、合成シリカ、水酸化アルミニウム、アルミナ、リトポン、ゼオライト、炭酸マグネシウム、水酸化マグネシウムのような白色無機顔料、スチレン系プラスチックピグメント、アクリル系プラスチックピグメント、ポリエチレン、マイクロカプセル、尿素樹脂、メラミン樹脂のような有機顔料等が１種あるいは２種以上含有されていてもよい。
【００１８】
本発明における基材には、その他の添加剤として、顔料分散剤、増粘剤、流動性改良剤、消泡剤、抑泡剤、離型剤、発泡剤、浸透剤、着色染料、着色顔料、蛍光増白剤、紫外線吸収剤、酸化防止剤、防腐剤、防バイ剤、耐水化剤、湿潤紙力増強剤、乾燥紙力増強剤、インクジェット染料定着剤等が配合されていてもよい。
【００１９】
一方、本発明のインクジェット記録用シートに記録するのに好適なアニオン系水性インクの一例としては、下記の着色剤、液媒体、その他の添加剤からなる記録用液体がある。着色剤としては、直接染料、酸性染料、塩基性染料、反応性染料あるいは食品用色素等の水溶性染料が挙げられる。前記水性インクの溶媒としては、水および水溶性の各種有機溶剤、例えば、メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコール、イソブチルアルコール等の炭素数１〜４のアルキルアルコール類；ジメチルホルムアミド、ジメチルアセトアミド等のアミド類；アセトン、ジアセトンアルコール等のケトン又はケトンアルコール類；テトラヒドロフラン、ジオキサン等のエーテル類；ポリエチレングリコール、ポリプロピレングリコール等のポリアルキレングリコール類；エチレングリコール、プロピレングリコール、ブチレングリコール、トリエチレングリコール、１，２，６−ヘキサントリオール、チオジグリコール、ヘキシレングリコール、ジエチレングリコール等のアルキレン基が２〜６個のアルキレングリコール類；グリセリン、エチレングリコールメチルエーテル、ジエチレングリコールメチル（又はエチル）エーテル、トリエチレングリコールモノメチルエーテル等の多価アルコールの低級アルキルエーテル類等が挙げられる。これらの多くの水溶性有機溶剤のなかでも、ジエチレングリコール等の多価アルコール、トリエチレングリコールモノメチルエーテル、トリエチレングリコールモノエチルエーテル等の多価アルコールの低級アルキルエーテルが好ましい。
【００２０】
また、前記溶媒中には、その他の添加剤として、例えば、ＰＨ調節剤、金属封鎖剤、防カビ剤、粘度調整剤、湿潤剤、界面活性剤、および防錆剤等が含有されていてもよい。
【００２１】
他方、本発明に用いるカーテンコーターの機種については、特に限定されない。また、本発明においてはカーテンコーターの運転条件、すなわち、吐出量や塗工速度等も特に限定されない。それら運転条件は、塗工幅および塗工量を参考にして、従来技術に基づき適宜変更すればよい。上記に詳述した本発明にかかる塗工液の表面張力は、２５〜３５ｄｙｎ／ｃｍとなるため、従来既知のカーテンコーターを用いて好適に基材に塗工できる。
【００２２】
ここで、本発明におけるインクジェット記録用シートは、インクジェット記録装置の使用のみに限定されるものではない。アニオン系水性インクを用いる記録方式において好適に用いられる。
【００２３】
（装置例）
次いで、カーテンコーターの装置例を図１に示す。図示されるカーテンコーターを用いて基材に塗工液を塗工すれば、本発明のインクジェット記録用シートを得ることができる。なお、本発明は、図示されるカーテンコーターの使用に限定されるものではない。
【００２４】
図１に示されるカーテンコーター１においては、予め調製されたインク受容層塗液ｉは、塗液貯蔵タンクより給液ポンプ等によってコーターヘッド２へ送られる。前記コーターヘッド２の内部は、マニホールド２ａおよびスリット２ｂからなり、それぞれ高精度の仕上げが施されている。供給された塗液ｉは、前記マニホールド２ａに満たされ、さらにスリット２ｂに送られるときに通過する狭い間隙において、給液ポンプの送液による動圧の影響が軽減され、幅方向における圧力分布が均一化され、コーターリップ３より流出し、垂直なカーテン膜Ｍを形成する。
【００２５】
幅方向でプロファイルが均一となった垂直カーテン膜Ｍは、連続走行している基材Ｓと接触し、基材Ｓに塗工される。ここでエッジガイド４、４はコーターヘッド２の幅を超えず、さらに基材Ｓの幅を超えて設けられ、垂直カーテン膜Ｍは基材Ｓの幅を超えて形成される。垂直カーテン膜Ｍが基材Ｓの幅を超えて形成されているのは、垂直カーテン膜Ｍの両端部における塗層の厚塗りを防止するためである。基材Ｓの幅を超えて流下する塗液は、受液槽５に回収され、塗液貯蔵タンクに戻された後再び塗工される。また、基材Ｓが切断され塗工が中断された場合も、塗液は受液槽５に回収される。
【００２６】
連続走行している基材Ｓと垂直カーテン膜Ｍとの接触部（以後、「塗工部」という。）には基材Ｓに同伴する空気流を遮蔽し、カーテン周辺の空気の回流などで垂直カーテン膜Ｍが乱れることなく基材Ｓに達するようにするため遮風板６が設けられている。また、基材Ｓの搬送方向は、塗工部の直前でロール７により方向転換することにより、基材Ｓに同伴する空気の塗工部への影響を最小限にとどめるように構成されている。
【００２７】
形成させた垂直カーテン膜Ｍを安定した状態で塗工するためには、基材Ｓからコーターヘッド２下部の流出部までの高さがある程度必要とされるが、垂直カーテン膜Ｍの安定に適した高さは６０〜３００ｍｍ、好ましくは１００〜２５０ｍｍ、さらに好ましくは１２０〜１８０ｍｍである。
【００２８】
【実施例】
次いで、本発明の実施例および比較例を示し、本発明をさらに詳述する。なお、本発明は、下記実施例に限定されるものではない。また、本実験例において部とは重量部を表す。
【００２９】
（実施例１）
顔料としてシリカ１００部を含み、かつ、前記顔料１００部に対して；バインダーとしてＰＶＡ２５部および酢酸ビニル２５部、定着剤として４級アンモニウム塩１０部、本発明にかかるカチオン系フッ素系界面活性剤のＥＦＴＯＰ ＥＦ−１３２（トーケムプロダクツ製）１部を含む塗工液を、カーテンコーター（石川島播磨重工業製）を用いて、吐出量１０リットル／分、塗工速度１８０ｍ／分、コーター幅１０００ｍｍの条件で、上質紙に塗工した。
【００３０】
（実施例２）
顔料としてシリカ１００部を含み、かつ、前記顔料１００部に対して；バインダーとしてＰＶＡ２５部および酢酸ビニル２５部、定着剤として４級アンモニウム塩１０部、本発明にかかるカチオン系フッ素系界面活性剤のＥＦＴＯＰ ＥＦ−１３２（トーケムプロダクツ製）１０部を含む塗工液を、カーテンコーター（石川島播磨重工業製）を用いて、吐出量１０リットル／分、塗工速度１８０ｍ／分、コーター幅１０００ｍｍの条件で、上質紙に塗工した。
【００３１】
（実施例３）
顔料としてシリカ１００部を含み、かつ、前記顔料１００部に対して；バインダーとしてＰＶＡ２５部および酢酸ビニル２５部、定着剤として４級アンモニウム塩１０部、本発明にかかるカチオン系フッ素系界面活性剤のＥＦＴＯＰ ＥＦ−７００（トーケムプロダクツ製）１部を含む塗工液を、カーテンコーター（石川島播磨重工業製）を用いて、吐出量１０リットル／分、塗工速度１８０ｍ／分、コーター幅１０００ｍｍの条件で、上質紙に塗工した。
【００３２】
（実施例４）
顔料としてシリカ１００部を含み、かつ、前記顔料１００部に対して；バインダーとしてＰＶＡ２５部および酢酸ビニル２５部、定着剤として４級アンモニウム塩１０部、本発明にかかるカチオン系フッ素系界面活性剤のＥＦＴＯＰ ＥＦ−７００（トーケムプロダクツ製）１０部を含む塗工液を、カーテンコーター（石川島播磨重工業製）を用いて、吐出量１０リットル／分、塗工速度１８０ｍ／分、コーター幅１０００ｍｍの条件で、上質紙に塗工した。
【００３３】
（比較例１）
顔料としてシリカ１００部を含み、かつ、前記顔料１００部に対して；バインダーとしてＰＶＡ２５部および酢酸ビニル２５部、定着剤として４級アンモニウム塩１０部を含み、界面活性剤を含有しない塗工液を、カーテンコーター（石川島播磨重工業製）を用いて、吐出量１０リットル／分、塗工速度１８０ｍ／分、コーター幅１０００ｍｍの条件で、上質紙に塗工した。
【００３４】
（比較例２）
顔料としてシリカ１００部を含み、かつ、前記顔料１００部に対して；バインダーとしてＰＶＡ２５部および酢酸ビニル２５部、定着剤として４級アンモニウム塩１０部、従来のカチオン系界面活性剤であるＳＦ−７５ＰＡ（三洋化成工業製）１部を含む塗工液を、カーテンコーター（石川島播磨重工業製）を用いて、吐出量１０リットル／分、塗工速度１８０ｍ／分、コーター幅１０００ｍｍの条件で、上質紙に塗工した。
【００３５】
（比較例３）
顔料としてシリカ１００部を含み、かつ、前記顔料１００部に対して；バインダーとしてＰＶＡ２５部および酢酸ビニル２５部、定着剤として４級アンモニウム塩１０部、従来のカチオン系界面活性剤であるＳＦ−７５ＰＡ（三洋化成工業製）１０部を含む塗工液を、カーテンコーター（石川島播磨重工業製）を用いて、吐出量１０リットル／分、塗工速度１８０ｍ／分、コーター幅１０００ｍｍの条件で、上質紙に塗工した。
【００３６】
（比較例４）
顔料としてシリカ１００部を含み、かつ、前記顔料１００部に対して；バインダーとしてＰＶＡ２５部および酢酸ビニル２５部、定着剤として４級アンモニウム塩１０部、従来のカチオン系界面活性剤であるレボンＴＭ１６（三洋化成工業製）１部を含む塗工液を、カーテンコーター（石川島播磨重工業製）を用いて、吐出量１０リットル／分、塗工速度１８０ｍ／分、コーター幅１０００ｍｍの条件で、上質紙に塗工した。
【００３７】
（比較例５）
顔料としてシリカ１００部を含み、かつ、前記顔料１００部に対して；バインダーとしてＰＶＡ２５部および酢酸ビニル２５部、定着剤として４級アンモニウム塩１０部、従来のカチオン系界面活性剤であるレボンＴＭ１６（三洋化成工業製）１０部を含む塗工液を、カーテンコーター（石川島播磨重工業製）を用いて、吐出量１０リットル／分、塗工速度１８０ｍ／分、コーター幅１０００ｍｍの条件で、上質紙に塗工した。
【００３８】
（比較例６）
顔料としてシリカ１００部を含み、かつ、前記顔料１００部に対して；バインダーとしてＰＶＡ２５部および酢酸ビニル２５部、定着剤として４級アンモニウム塩１０部、従来のノニオン系界面活性剤であるポリオキシエチレンアルキルエーテル ノイゲンＥＴ−６５（第一工業製薬製）１部を含む塗工液を、カーテンコーター（石川島播磨重工業製）を用いて、吐出量１０リットル／分、塗工速度１８０ｍ／分、コーター幅１０００ｍｍの条件で、上質紙に塗工した。
【００３９】
（比較例７）
顔料としてシリカ１００部を含み、かつ、前記顔料１００部に対して；バインダーとしてＰＶＡ２５部および酢酸ビニル２５部、定着剤として４級アンモニウム塩１０部、従来のノニオン系界面活性剤であるポリオキシエチレンアルキルエーテル ノイゲンＥＴ−６５（第一工業製薬製）１０部を含む塗工液を、カーテンコーター（石川島播磨重工業製）を用いて、吐出量１０リットル／分、塗工速度１８０ｍ／分、コーター幅１０００ｍｍの条件で、上質紙に塗工した。
【００４０】
（比較例８）
顔料としてシリカ１００部を含み、かつ、前記顔料１００部に対して；バインダーとしてＰＶＡ２５部および酢酸ビニル２５部、定着剤として４級アンモニウム塩１０部、従来のアニオン系界面活性剤であるネオコールＳＷＣ（第一工業製薬製）１部を含む塗工液を、カーテンコーター（石川島播磨重工業製）を用いて、吐出量１０リットル／分、塗工速度１８０ｍ／分、コーター幅１０００ｍｍの条件で、上質紙に塗工した。
【００４１】
上記の実施例および比較例について、表面張力を測定するとともに、ハジキ、塗工性、印字性、発泡性およびネックインの評価を行ったので、結果を表１に示す。
【００４２】
【表１】
2003103923.tif 000003
【００４３】
評価方法は、下記のとおりである。
［表面張力］デュヌーイ表面張力計（大平理化工業製）を用いて、２４℃で測定した。
［ハジキ］下記の印字性の評価方法と同様の方法で、印字を行い、目視による官能評価に基づいて評価を行った。インクのハジキが認められず、高品位な記録画像を得られているものを○と評価した。
［塗工性］塗工時に膜割れが生じるか否かを目視にて確認した。塗工時に膜割れが生じなかったものを○、膜割れが生じたものを×と評価した。
［印字性］インクジェットプリンタ（ＰＭ−８００Ｃ：エプソン製）を用いて、温度２３℃、湿度５０％の条件下で、シアン、マゼンタ、イエローの各色インクの重ね色で構成される赤、緑、紫を、それぞれベタ印字（大きさ３．０ｃｍ×３．０ｃｍ）し、印字３０分経過後のにじみ度合いを目視にて確認した。にじみが全くないものを○、にじみが若干見られるものを△、にじみがはっきりと見られるものを×と評価した。
［発泡性］界面活性剤を含有することに起因してサービスタンク内で塗工液が発泡し塗工性能に影響を及ぼすことがあるので、塗工時にサービスタンク内にて、塗工液が発泡するか否かを目視にて確認した。発泡がほとんど生じなかったものを○、やや発泡が生じたものを△、発泡が多く生じたものを×と評価した。
［ネックイン］塗工時のリップコーターから吐出される塗工液の形状を、目視にて確認した。ネックインが確認されなかったものを○、ネックインが確認されたものを×と評価した。
【００４４】
表１を見てみると、本発明の実施例１〜４はいずれも、塗工性、印字性、発泡性、ネックインのすべての評価において良好な結果であることが読み取られ、所望の効果が得られることが確認された。対して、比較例１〜８は、いくつかの項目において不適当な評価があることが読み取られ、所望の効果が得られないことが確認された。
【００４５】
【発明の効果】
以上詳説のとおり本発明によれば、インク定着性に優れた均一なインク受容層が形成されたインクジェット記録用シートが提供される。
【図面の簡単な説明】
【図１】
本発明にかかるカーテンコーターの装置例を示す概略図である。
【符号の説明】
１…カーテンコーター、２…コーターヘッド、３…コーターリップ、４…エッジガイド、５…受液槽、６…遮風板、７…ロール。